МОДИФИКАТОР ЧУГУНА И СПОСОБ ПОЛУЧЕНИЯ МОДИФИКАТОРА ЧУГУНА

1. Модификатор для производства чугуна с шаровидным графитом, причем модификатор содержит ферросилициевый сплав в виде частиц, состоящий из
40-80 мас.% Si,
0,02-8 мас.% Ca;
0-5 мас.% Sr;
0-12 мас.% Ba;
0-10 мас.% редкоземельного металла;
0-5 мас.% Mg;
0,05-5 мас.% Al;
0-10 мас.% Mn;
0-10 мас.% Ti;
0-10 мас.% Zr;
остаток составляют Fe и случайные примеси в обычном количестве,
при этом указанный модификатор дополнительно содержит в расчете на общую массу модификатора в массовых процентах:
0,1-15 мас.% оксида (-ов) редкоземельных металлов в виде частиц, и
2
3
2
3
2
3
2
3
3
4
2
3
2
3
4
по меньшей мере одно из 0,1-15% BiO в виде частиц, и/или 0,1-15% BiS в виде частиц, и/или 0,1-15% SbO в виде частиц, и/или 0,1-15% SbS в виде частиц, и, при необходимости, 0,1-5% одного или более из FeO, FeO, FeO в виде частиц или их смеси, и/или 0,1-5% одного или более из FeS, FeS, FeS в виде частиц или их смеси.
2. Модификатор по п. 1, в котором ферросилициевый сплав содержит 45-60 мас.% Si.
3. Модификатор по п. 1, в котором ферросилициевый сплав содержит 60-80 мас.% Si.
4. Модификатор по любому из предшествующих пунктов, в котором редкоземельные металлы включают в себя Ce, La, Y и/или мишметалл.
5. Модификатор по любому из предшествующих пунктов, содержащий 0,2-12 мас.% оксида (-ов) редкоземельного металла в виде частиц.
2
2
3
2
3
6. Модификатор по любому из предшествующих пунктов, в котором оксид (-ы) редкоземельного металла представляет (-ют) собой CeO, и/или LaO, и/или YO.
2
3
7. Модификатор по любому из предшествующих пунктов, содержащий 0,3-10% BiO в виде частиц.
2
3
8. Модификатор по любому из предшествующих пунктов, содержащий 0,3-10% BiS в виде частиц.
2
3
9. Модификатор по любому из предшествующих пунктов, содержащий 0,3-10% SbO в виде частиц.
2
3
10. Модификатор по любому из предшествующих пунктов, содержащий 0,3-10% SbS в виде частиц.
3
4
2
3
2
3
4
11. Модификатор по любому из предшествующих пунктов, содержащий 0,5-3% одного или более из FeO, FeO, FeO в виде частиц или их смеси и/или 0,5-3% одного или более из FeS, FeS, FeS в виде частиц или их смеси.
2
3
2
3
2
3
2
3
3
4
2
3
2
3
4
12. Модификатор по любому из предшествующих пунктов, в котором общее количество оксида (-ов) редкоземельного металла в виде частиц и по меньшей мере одного из BiO в виде частиц, и/или BiS в виде частиц, SbO в виде частиц, и/или SbS в виде частиц, и/или одного или более из FeO, FeO, FeO в виде частиц или их смеси, и/или одного или более из FeS, FeS, FeS в виде частиц или их смеси составляет до 20 мас.% в расчете на общую массу модификатора.
2
3
2
3
2
3
2
3
3
4
2
3
2
3
4
13. Модификатор по любому из предшествующих пунктов, который находится в виде шихты или физической смеси ферросилициевого сплава в виде частиц, и оксида (-ов) редкоземельного металла в виде частиц, и по меньшей мере одного из BiO в виде частиц, BiS в виде частиц, SbO в виде частиц, SbS в виде частиц, одного или более из FeO, FeO, FeO в виде частиц или их смеси, и/или одного или более из FeS, FeS, FeS в виде частиц или их смеси.
2
3
2
3
2
3
2
3
3
4
2
3
2
3
4
14. Модификатор по любому из предшествующих пунктов, в котором оксид (-ы) редкоземельного металла в виде частиц, и по меньшей мере одно из BiO в виде частиц, BiS в виде частиц, SbO в виде частиц, SbS в виде частиц, одно или более из FeO, FeO, FeO в виде частиц или их смеси, и/или одно или более из FeS, FeS, FeS в виде частиц или их смеси присутствуют в виде соединений, покрывающих поверхность частиц сплава на основе ферросилиция в виде частиц.
2
3
2
3
2
3
2
3
3
4
2
3
2
3
4
15. Модификатор по любому из предшествующих пунктов, находящийся в виде агломератов, полученных из смеси ферросилициевого сплава в виде частиц, и оксида (-ов) редкоземельного металла в виде частиц, и по меньшей мере одного из BiO в виде частиц, BiS в виде частиц, SbO в виде частиц, SbS в виде частиц, одного или более из FeO, FeO, FeO в виде частиц или их смеси, и/или одного или более из FeS, FeS, FeS в виде частиц или их смеси.
2
3
2
3
2
3
2
3
3
4
2
3
2
3
4
16. Модификатор по любому из предшествующих пунктов, находящийся в виде брикетов, полученных из смеси ферросилициевого сплава в виде частиц, и оксида (-ов) редкоземельного металла в виде частиц, и по меньшей мере одного из BiO в виде частиц, BiS в виде частиц, SbO в виде частиц, SbS в виде частиц, одного или более из FeO, FeO, FeO в виде частиц или их смеси, и/или одного или более из FeS, FeS, FeS в виде частиц или их смеси.
2
3
2
3
2
3
2
3
3
4
2
3
2
3
4
17. Модификатор по любому из предшествующих пунктов, в котором сплав на основе ферросилиция в виде частиц, и оксид (-ы) редкоземельного металла в виде частиц, и по меньшей мере одно из BiO в виде частиц, BiS в виде частиц, SbO в виде частиц, SbS в виде частиц, одно или более из FeO, FeO, FeO в виде частиц или их смеси, и/или одно или более из FeS, FeS, FeS в виде частиц или их смеси добавляют по отдельности, но одновременно в жидкий чугун.
18. Способ получения модификатора по любому из пп. 1-17, включающий
обеспечение базового сплава в виде частиц, содержащего
40-80 мас.% Si,
0,02-8 мас.% Ca;
0-5 мас.% Sr;
0-12 мас.% Ba;
0-10 мас.% редкоземельного металла;
0-5 мас.% Mg;
0,05-5 мас.% Al;
0-10 мас.% Mn;
0-10 мас.% Ti;
0-10 мас.% Zr;
остаток составляют Fe и случайные примеси в обычном количестве, и добавление к указанному базовому сплаву в виде частиц в расчете на общую массу модификатора в массовых процентах:
0,1-15 мас.% оксида (-ов) редкоземельных металлов в виде частиц и
2
3
2
3
2
3
2
3
3
4
2
3
2
3
4
по меньшей мере одного из 0,1-15% BiO в виде частиц, и/или 0,1-15% BiS в виде частиц, и/или 0,1-15% SbO в виде частиц, и/или 0,1-15% SbS в виде частиц, и, при необходимости, 0,1-5% одного или более из FeO, FeO, FeO в виде частиц или их смеси, и/или 0,1-5% одного или более из FeS, FeS, FeS в виде частиц или их смеси с получением указанного модификатора.
2
3
2
3
2
3
2
3
3
4
2
3
2
3
4
19. Способ по п. 18, в котором оксид (-ы) редкоземельного металла в виде частиц, и BiO в виде частиц, и/или BiS в виде частиц, и/или SbO в виде частиц, и/или SbS в виде частиц, и/или одно или более из FeO, FeO, FeO в виде частиц или их смеси, и/или одно или более из FeS, FeS, FeS в виде частиц или их смеси перемешивают или смешивают с базовым сплавом в виде частиц.
2
3
2
3
2
3
2
3
3
4
2
3
2
3
4
20. Способ по п. 18, в котором оксид (-ы) редкоземельного металла в виде частиц, и BiO в виде частиц, и/или BiS в виде частиц, и/или SbO в виде частиц, и/или SbS в виде частиц, одно или более из FeO, FeO, FeO в виде частиц или их смеси, и/или одно или более из FeS, FeS, FeS в виде частиц или их смеси перемешивают перед перемешиванием с базовым сплавом в виде частиц.
21. Применение модификатора по любому из пп. 1-15 при производстве чугуна с шаровидным графитом путем добавления модификатора в расплав чугуна перед отливкой, одновременно с отливкой или в качестве внутриформенного модификатора.
2
3
2
3
2
3
2
3
3
4
2
3
2
3
4
22. Применение по п. 21, в котором сплав на основе ферросилиция в виде частиц, и оксид (-ы) редкоземельного металла в виде частиц, и BiO в виде частиц, и/или BiS в виде частиц, и/или SbO в виде частиц, SbS в виде частиц, и/или одно или более из FeO, FeO, FeO в виде частиц или их смеси, и/или одно или более из FeS, FeS, FeS в виде частиц или их смеси добавляют в виде механической смеси или шихты в расплав чугуна.
2
3
2
3
2
3
2
3
3
4
2
3
2
3
4
23. Применение по п. 21, в котором сплав на основе ферросилиция в виде частиц, и оксид (-ы) редкоземельного металла в виде частиц, и BiO в виде частиц, и/или BiS в виде частиц, и/или SbO в виде частиц, SbS в виде частиц, одно или более из FeO, FeO, FeO в виде частиц или их смеси, и/или одно или более из FeS, FeS, FeS в виде частиц или их смеси добавляют по отдельности, но одновременно в расплав чугуна.